(57)【特許請求の範囲】
【請求項１】
塗料組成物の塗装によって得られた未硬化の塗膜Ａの上にさらに塗料組成物を塗装して未硬化の塗膜Ｂを形成し、未硬化の複層塗膜を形成するウェットオンウェット塗装において、後の塗装によって形成された未硬化の塗膜Ｂ成分の粘度または固形分を測定する方法であって、該方法が下記工程：
後の塗装によって形成された未硬化の塗膜Ｂの表面に対して、対向する方向から、高分子シートを貼り合わせる、貼り合わせ工程、
貼り合わせた高分子シートを剥がすことによって、前記未硬化の複層塗膜から塗膜Ｂ成分のみを分離させる、分離工程、および
得られた未硬化の塗膜Ｂ成分の粘度または固形分を測定する、粘度または固形分測定工程、
を包含する、
未硬化の塗膜の粘度または固形分測定方法。
【請求項２】
前記高分子シートが、ポリエチレンテレフタレートシートである、請求項１記載の未硬化の塗膜の粘度または固形分測定方法。
【発明の詳細な説明】
【技術分野】
【０００１】
本発明は、ウェットオンウェット塗装において形成された未硬化の複層塗膜を構成する最表層の塗膜の粘度または固形分を良好に測定することができる方法に関する。
【背景技術】
【０００２】
自動車車体などの積層塗膜は、各構成塗膜を形成する毎に、焼付け硬化する方法と、積層された複数の塗膜を同時に硬化する方法とがある。この中で、積層された複数の塗膜を同時に硬化する方法においては、焼付け乾燥工程を省略することができるという利点がある。例えば特開２００１−３０２９６４号公報（特許文献１）には、中塗り塗膜、ベース塗膜およびクリヤー塗膜を、順次ウェットオンウェットで塗膜形成する３コート１ベークの方法が開示されている。このようなウェットオンウェット塗装方法で積層塗膜を形成する場合は、中塗り塗料組成物およびベース塗料組成物の焼付け工程を省略することができる。そのため、経済的利点があり、さらにはＣＯ２排出量を削減できるという利点もある。
【０００３】
このようなウェットオンウェット塗装においては、塗料組成物の塗装によって得られた未硬化の塗膜の挙動を知ることが重要となる。例えば、既に加熱硬化させた塗膜の上に未硬化の塗膜を形成する場合は、未硬化の塗膜中に含まれる成分の硬化塗膜への移行はそれほど生じない。一方で、未硬化塗膜上に更に未硬化の塗膜を形成するウェットオンウェット塗装においては、塗膜間における成分の移行が生じやすい傾向がある。そのため、このようなウェットオンウェット塗装においては、未硬化の塗膜上に塗装して形成した未硬化の塗膜の、実際の物理的状態のまま入手することが重要となる。
【０００４】
未硬化の塗膜の粘度を測定する方法として、従来は、アルミホイルなどの基材上に塗料組成物を塗装して未硬化の塗膜を形成し、これを基材から分離して測定するという方法が取られていた。しかしながらこの方法においては、基材上に塗装して得られた塗膜の粘度を測定するため、ウェットオンウェット塗装における実際の未硬化塗膜の状態を得ることはできないという問題があった。
【０００５】
特開２００７−０６１７４７号公報（特許文献２）には、未硬化の電着塗膜の上に溶剤型塗料を塗装して未硬化の塗膜を加熱硬化させる複層塗膜形成方法において、塗膜粘度などが特定範囲内であることを特徴とする複層塗膜形成方法が記載されている（請求項１など）。この特許文献２においては、未硬化の塗膜粘度を測定するために、未硬化電着塗膜の上に形成された溶剤型塗料塗膜の一部を、電着塗膜を含むことなく溶剤型塗料塗膜のみが採取されるように、注意深く、ヘラで採取して、塗着塗膜の粘度測定を行ったことが記載されている（［００６６］段落など）。このように、ウェットオンウェット塗装における実際の未硬化塗膜の状態を得ることは、多大な注意を必要とする、困難な作業であった。そのため、ウェットオンウェット塗装において、塗装後の未硬化塗膜を容易に得ることができる手段の開発が必要とされていた。
【先行技術文献】
【特許文献】
【０００６】
【特許文献１】特開２００１−３０２９６４号公報
【特許文献２】特開２００７−０６１７４７号公報
【発明の概要】
【発明が解決しようとする課題】
【０００７】
本発明は上記従来の問題を解決するものであり、その目的とするところは、ウェットオンウェット塗装における未硬化塗膜の実際の状態のまま入手することができる手法を提供することにある。
【課題を解決するための手段】
【０００８】
本発明は、
塗料組成物の塗装によって得られた未硬化の塗膜Ａの上にさらに塗料組成物を塗装して未硬化の塗膜Ｂを形成し、未硬化の複層塗膜を形成するウェットオンウェット塗装において、後の塗装によって形成された未硬化の塗膜Ｂ成分の粘度または固形分を測定する方法であって、該方法が下記工程：
後の塗装によって形成された未硬化の塗膜Ｂの表面に対して、対向する方向から、高分子シートを貼り合わせる、貼り合わせ工程、
貼り合わせた高分子シートを剥がすことによって、前記未硬化の複層塗膜から塗膜Ｂ成分のみを分離させる、分離工程、および
得られた未硬化の塗膜Ｂ成分の粘度または固形分を測定する、粘度または固形分測定工程、
を包含する、
未硬化の塗膜の粘度または固形分測定方法、を提供するものであり、これにより上記課題が解決される。
【０００９】
上記高分子シートは、ポリエチレンテレフタレートシートであるのが好ましい。
【発明の効果】
【００１０】
本発明の方法によって、ウェットオンウェット塗装において形成された未硬化複層塗膜を構成する、最表層の未硬化塗膜の粘度または固形分を、容易にかつ良好に測定することができる。本発明の方法においては、未硬化の塗膜Ａ上に未硬化の塗膜Ｂを、実際にウェットオンウェット塗装で設けた後において、未硬化の塗膜Ｂ成分のみを分離することができる点に特徴がある。そのため、ウェットオンウェット塗装において形成された未硬化の複層塗膜を構成する最表層の塗膜の実際の状態を把握することができるという利点がある。
【図面の簡単な説明】
【００１１】
【図１】本発明における、高分子シートの貼り合わせ工程および分離工程の概要を示す概略説明図である。
【発明を実施するための形態】
【００１２】
本発明の方法を、図１を用いて概略説明する。
本発明の方法は、塗料組成物の塗装によって得られた未硬化の塗膜Ａ（３）の上にさらに塗料組成物を塗装して未硬化の塗膜Ｂ（５）を形成し、未硬化の複層塗膜を形成するウェットオンウェット塗装において、後の塗装によって形成された未硬化の塗膜Ｂ（５）の粘度または固形分を測定するにあたって有効な方法である。そして本発明の方法は、以下の工程を包含する：
未硬化の塗膜Ａ（３）の上にウェットオンウェット塗装された未硬化の塗膜Ｂ（５）の表面に対して、対向する方向から、高分子シート（７）を貼り合わせる、貼り合わせ工程、
貼り合わせた高分子シート（７）を剥がすことによって、上記未硬化の塗膜Ｂ（５）と未硬化の塗膜Ａ（３）とからなる未硬化の複層塗膜から塗膜Ｂ成分のみを分離させる、分離工程、
得られた未硬化の塗膜Ｂ（５）成分の粘度または固形分を測定する、粘度または固形分測定工程。
図１は、上記工程における、高分子シートの貼り合わせ工程および分離工程の概要を示す概略説明図である。
【００１３】
本発明の方法は、塗料組成物の塗装によって得られた未硬化の塗膜Ａの上にさらに塗料組成物を塗装して未硬化の塗膜Ｂを形成し、未硬化の複層塗膜を形成するウェットオンウェット塗装において、後の塗装によって形成された未硬化の塗膜Ｂ成分のみを、未硬化の塗膜Ａから良好に分離することができる。これにより、未硬化の塗膜Ｂ成分の粘度、固形分などを容易に測定することが可能となる。
【００１４】
本明細書における「ウェットオンウェット塗装」とは、被塗物に対して、塗料組成物Ａを塗装して未硬化の塗膜Ａを形成した後、この塗膜Ａを硬化させることなく、塗膜Ａの上に塗料組成物Ｂを塗装して、未硬化の塗膜Ａおよび未硬化の塗膜Ｂを設けて未硬化の複層塗膜を形成する塗装方法を意味する。必要に応じて、未硬化の塗膜Ａを形成した後、塗料組成物Ｂを塗装する前に、プレヒート処理を行ってもよい。但し、このプレヒート処理は、未硬化の塗膜Ａが硬化する温度未満における処理であることを条件とする。プレヒート処理として、例えば、室温〜１００℃の温度で１〜１５分乾燥させる態様などが挙げられる。
【００１５】
ウェットオンウェット塗装で未硬化の塗膜Ａおよび塗膜Ｂを形成するのに用いられる塗料組成物Ａおよび塗料組成物Ｂは、当業者において用いられる通常の塗料組成物を、特に制限されることなく用いることができる。
未硬化の塗膜Ａを形成するのに用いられる塗料組成物Ａとして、例えば、自動車などの塗装分野において一般的に用いられる、電着塗料組成物、中塗り塗料組成物、上塗りベース塗料組成物などの塗料組成物が挙げられる。
未硬化の塗膜Ｂを形成するのに用いられる塗料組成物Ｂとして、例えば、自動車などの塗装分野において一般的に用いられる、中塗り塗料組成物、上塗りベース塗料組成物、上塗りクリヤー塗料組成物などの塗料組成物が挙げられる。
電着塗料組成物の具体例として、例えば、カチオン電着塗料組成物およびアニオン電着塗料組成物が挙げられる。
中塗り塗料組成物の具体例として、例えば、アクリル樹脂および／またはポリエステル樹脂などの塗膜形成樹脂、そしてブロックイソシアネート硬化剤またはメラミン樹脂などの硬化剤を含む、中塗り塗料組成物が挙げられる。
上塗りベース塗料組成物の具体例として、例えば、アクリル樹脂および／またはポリエステル樹脂などの塗膜形成樹脂、そしてブロックイソシアネート硬化剤またはメラミン樹脂などの硬化剤を含む、上塗りベース塗料組成物が挙げられる。
クリヤー塗料組成物の具体例として、例えば、酸無水物基、カルボキシル基、水酸基および／またはエポキシ基を有するアクリル樹脂および／またはポリエステル樹脂と、必要に応じた硬化剤（ブロックイソシアネート硬化剤またはメラミン樹脂など）を含む、１液または２液クリヤー塗料組成物が挙げられる。
【００１６】
本発明の方法における、塗料組成物Ａと塗料組成物Ｂとの組み合わせとして、例えば、電着塗料組成物と中塗り塗料組成物、中塗り塗料組成物と上塗りベース塗料組成物、上塗りベース塗料組成物と上塗りクリヤー塗料組成物、上塗りベース塗料組成物１と上塗りベース塗料組成物２、などの態様が挙げられる。
【００１７】
本発明の方法においては、未硬化の塗膜Ａ（３）の上にウェットオンウェット塗装された未硬化の塗膜Ｂ（５）の表面に対して、高分子シート（７）を貼り合わせる（貼り合わせ工程）。この高分子シート（７）は、未硬化の塗膜Ｂの表面に対して、高分子シートの表面を対向する方向から貼り合わせる。高分子シート（７）を、こうして未硬化の塗膜Ｂの表面に対して貼り合わせることによって、未硬化の塗膜Ｂと高分子シート（７）とが密着することとなる。
【００１８】
次に、未硬化の塗膜Ｂ（５）の表面上に貼り合わせた、高分子シート（７）を、上記未硬化の複層塗膜から徐々に引き剥がす。これにより、高分子シート（７）に密着した未硬化の塗膜Ｂ成分が、高分子シート（７）に付随して引き剥がされる。これにより、未硬化の塗膜Ａと、未硬化の塗膜Ｂ成分とが分離されることとなる（分離工程）。
【００１９】
本発明においては、未硬化の塗膜Ｂの表面に対して貼り合わせる基材として、可撓性を有する高分子シートを用いる点に特徴がある。貼り合わせる基材として、高分子シート以外にも、例えば、鋼板などの金属板、樹脂板、アルミホイルシートなどの基材も考えることができる。しかしながら、高分子シートの代わりに、金属板または樹脂板を用いた場合は、分離工程において、未硬化の塗膜Ｂ成分が、基材に対して良好に追随せず、未硬化の複層塗膜から未硬化の塗膜Ｂ成分のみを良好に分離することができない。また、貼り合わせる基材としてアルミホイルシートを用いる場合は、未硬化の塗膜Ｂ成分のアルミホイルシートへの追随性は、金属板または樹脂板などと比較すると高いものの、アルミホイルシート上に付着した未硬化の塗膜Ｂ成分を、アルミホイルシートから取り出す操作が困難となるおそれがある。アルミホイルシートは形状変形性が高く、また破損しやすいためである。また、アルミホイルシートは形状変形性が高いため、未硬化の塗膜Ｂ成分のアルミホイルシートへの追随性は、高分子シートと比較して劣ることとなる。
【００２０】
本発明においては、ウェットオンウェット塗装により設けた、未硬化の複層塗膜において、未硬化の塗膜Ｂの上方から、高分子シートを、未硬化の塗膜Ｂの表面に対して対向する方向から貼り合わせることを特徴としている。
【００２１】
本発明の方法で使用される高分子シートは、可撓性を有する高分子シートであれば、特に制限なく用いることができる。このような高分子シートとして、例えば、ポリオレフィンシート（例えばポリエチレンシートまたはポリプロピレンシートなど）、ポリ塩化ビニルシート、ポリ塩化ビニリデンシート、アイオノマーシート、ポリビニルアルコールシート、ポリエステルシート（例えばＰＥＴ（ポリエチレンテレフタレート）シートなど）、ポリカーボネートシート、ポリアクリロニトリルシート、エチレン酢酸ビニル共重合体シート、エチレン−ビニルアルコール共重合体シート、ナイロンシート、セロファンシートなどが挙げられる。上記の高分子シートは、上記シート何れかのみからなる単層シートであってもよく、上記シートから選択される２種またはそれ以上を組みあわせた複層シートであってもよい。
【００２２】
高分子シートとして、ポリオレフィンシート、ポリエチレンシートなどが好ましく、ＰＥＴシートが特に好ましい。
【００２３】
高分子シートは、必要に応じて、表面処理されていてもよい。表面処理として、例えば、コロナ処理、プラズマ処理、フレーム処理、酸またはアルカリを用いた化学処理、凹凸処理、受容層などの各種コーティング処理などが挙げられる。
【００２４】
本明細書における高分子シートの「可撓性」とは、シートがたわんだ状態となる性質を意味する。本発明における高分子シートとして、シートの形状を維持した状態で、シートがたわんだ状態となるものがより好ましい。このような高分子シートは、高分子シートに付随して引き剥がされた未硬化の塗膜Ｂを、高分子シートから取り出すのが容易となるためである。
【００２５】
高分子シートの厚さは、高分子シートが可撓性を維持する範囲であればよく、高分子シートを構成する材質およびシートの構造に依存して変化しうる。高分子シートの厚さとして、例えば、５０〜２５０μｍであるのが好ましく、７０〜２００μｍであるのがより好ましい。
【００２６】
高分子シートとして、他の一般的用途に用いられている既存の高分子シートを用いることもできる。このような高分子シートとして、例えば、ポリエチレンテレフタレートから構成されるオーバーヘッドプロジェクタ用シート（ＯＨＰシート）などが好適に用いることができる。
【００２７】
次いで、高分子シートに付随して引き剥がされた未硬化の塗膜Ｂ成分を、高分子シートから取り出すことによって、未硬化の塗膜Ｂ成分を得ることができる。高分子シートから、未硬化の塗膜Ｂ成分を取り出す方法として、例えば、一般的なへらなどの道具を用いたかき取りなどといった、当業者において通常用いられる方法が挙げられる。本発明においては、高分子シート上に、未硬化の塗膜Ｂ成分のみが付着した状態となっているため、極めて容易にかつ良好に、未硬化の塗膜Ｂ成分を取り出すことができるという利点がある。
なお、この高分子シートの引き剥がしによって、未硬化の塗膜Ｂの全てが分離できなければならないというわけではなく、引き剥がされた後の未硬化の塗膜Ａの表面に、多少の未硬化の塗膜Ｂ成分が残っていても構わない。しかしながら、高分子シートには未硬化の塗膜Ｂ成分のみが取り出せていることが必要である。また本明細書において「未硬化の塗膜Ｂ成分」とは、未硬化の塗膜Ｂ全体または未硬化の塗膜Ｂの一部を意味する。
【００２８】
こうして得られた、未硬化の塗膜Ｂ成分を用いて、粘度または固形分を測定することによって、ウェットオンウェット塗装による複層塗膜形成における、未硬化の塗膜の実際の挙動を詳細に調べることができる。
【００２９】
未硬化の塗膜Ｂ成分の粘度を測定する方法として、例えば、動的粘弾性測定装置を用いて測定する方法が挙げられる。動的粘弾性測定装置として、例えば、回転型動的粘弾性測定装置であるＲｈｅｏｓｏｌ  Ｇ−３０００（ユービーエム社製）などが挙げられる。動的粘弾性測定装置による粘度測定の条件は、当業者における一般的な条件を、特に制限されることなく用いることができる。
【００３０】
未硬化の塗膜Ｂ成分の固形分を測定する方法として、例えば、ＪＩＳ  Ｋ５６０１に準拠した、規定条件で加熱した後の残渣の質量の、元の質量に対する百分率（加熱残分）を測定する方法が挙げられる。この方法における上記加熱の規定条件は、上記ＪＩＳ  Ｋ５６０１に従い、試料約１．０ｇを１２５℃にて６０分加熱する条件である。
【００３１】
本発明の方法においては、未硬化の塗膜Ａの上にウェットオンウェット塗装によって形成された未硬化の塗膜Ｂの表面に対して、高分子シートを、対向して貼り合わせた後に、分離する点に特徴がある。つまり、本発明の方法においては、未硬化の塗膜Ａ上に未硬化の塗膜Ｂを、実際にウェットオンウェット塗装で設けた後において、未硬化の塗膜Ｂ成分のみを分離することができる点に特徴がある。従来用いられた方法は、例えば、アルミホイルなどの基材上に塗料組成物を塗装して未硬化の塗膜を形成し、これを基材から分離して測定するという方法などであった。しかしながらこの方法においては、基材上に塗装して得られた塗膜の粘度を測定するため、ウェットオンウェット塗装における実際の未硬化塗膜の状態を得ることはできないという問題があった。一方で本発明においては、上記のような方法を用いることによって、ウェットオンウェット塗装によって得られた、未硬化の塗膜Ａおよび塗膜Ｂからなる未硬化の複層塗膜から、未硬化の塗膜Ｂ成分のみを容易に取り出すことが可能となった。これにより、ウェットオンウェット塗装における、実際の未硬化塗膜の状態を容易に得ることが可能となった。
【００３２】
本発明の方法によって、実際のウェットオンウェット塗装によって形成される未硬化の塗膜Ａおよび塗膜Ｂからなる未硬化の複層塗膜から、未硬化の塗膜Ｂ成分のみを容易に取り出すことができる利点は大きい。実際のウェットオンウェット塗装によって形成される未硬化の塗膜Ａおよび塗膜Ｂからなる未硬化の複層塗膜から、未硬化の塗膜Ｂ成分のみを取り出すことによって、未硬化の塗膜Ｂから、未硬化の塗膜Ａへの、溶媒などの移行について調べることができるためである。特にウェットオンウェット塗装においては、未硬化の塗膜Ａを形成した後、未硬化の塗膜Ｂを形成する前に、プレヒート処理が行われることが多い。このプレヒート処理によって、未硬化の塗膜Ａに含まれる溶媒などは、ある程度、揮発することとなる。このようにプレヒート処理を行った未硬化の塗膜Ａの上に未硬化の塗膜Ｂを塗装する場合においては、プレヒート処理によって溶媒などが除かれた未硬化の塗膜Ａに対して、未硬化の塗膜Ｂ中に含まれる溶媒などが、平衡状態となるまで移行することとなる。そのため、塗装に用いた塗料組成物Ｂにおける粘度または固形分と、実際のウェットオンウェット塗装によって未硬化の塗膜Ａ上に形成された未硬化の塗膜Ｂの粘度または固形分とは、大きく異なることが多い。本発明の方法によって、ウェットオンウェット塗装によって実際に形成される未硬化の塗膜Ａおよび未硬化の塗膜Ｂからなる未硬化の複層塗膜から、最表層にある未硬化の塗膜Ｂのみを容易に取り出して、未硬化の塗膜Ｂの粘度または固形分を測定することが可能となる。これにより、ウェットオンウェット塗装における塗料組成物などの設計において極めて有用な物性情報を得ることが可能となるという利点がある。
【実施例】
【００３３】
以下の実施例により本発明をさらに具体的に説明するが、本発明はこれらに限定されない。実施例中、「部」および「％」は、ことわりのない限り、質量基準による。
【００３４】
実施例１
未硬化の塗膜Ａを形成する塗料組成物Ａとして、アクアレックスＡＲ−６００グレー（日本ペイント社製、アクリルメラミン硬化型水性中塗り塗料）を用いた。この塗料組成物を、粘度１００Ｐａ・ｓ、固形分４０％となるように、イオン交換水を用いて粘度および固形分調整を行った。
未硬化の塗膜Ｂを形成する塗料組成物Ｂとして、アクアレックスＡＲ−２０００シルバー（日本ペイント社製、アクリルメラミン硬化型水性ベース塗料）を用いた。この塗料組成物Ｂを、乾燥膜厚が１５μｍとなるように、アルミホイル上に回転霧化式静電塗装装置にて２ステージ塗装し、未硬化の塗膜Ｂを得た。２回の塗布の間に、１．５分間のインターバルを行った。得られた未硬化の塗膜Ｂをへらでかき取った塗着固形分が３０％となるように、イオン交換水を用いて塗料固形分を調整した。その際の未硬化の塗膜Ｂの粘度を塗料組成物Ｂの塗着粘度として測定したところ、２００Ｐａ・ｓであった。
なお、固形分測定と粘度測定とは、以下の方法で行った。
固形分測定
かき取った未硬化の塗膜Ｂを１ｇ秤取り、ＪＩＳ  Ｋ５６０１に準拠した、規定条件で加熱した後の残渣の質量の、元の質量に対する百分率（加熱残分）を求めて、得られた数値を塗料組成物Ｂの塗着固形分とした。加熱条件は１２５℃で６０分間加熱することによって行った。
粘度測定
所定の固形分に調整した後にかき取った未硬化の塗膜Ｂの粘度測定を、回転型動的粘弾性測定装置であるＲｈｅｏｓｏｌ  Ｇ−３０００（ユービーエム社製）を用いて、動的粘弾性における周波数依存測定を、歪み０．２ｄｅｇ、周波数０．０５Ｈｚの条件下で行った。具体的には未硬化の塗膜Ｂをコーンプレート内に移し装置にセットし、測定温度を２５℃に保った。測定開始後、コーンプレート内で未硬化の塗膜が均一に広がった状態となった時点で粘度の測定を行った。測定結果を下記表に示す。
【００３５】
ダル鋼板（長さ３００ｍｍ、幅１００ｍｍおよび厚さ０．８ｍｍ）をリン酸亜鉛処理剤（日本ペイント社製、「サーフダインＳＤ２０００」）を使用して化成処理した後、カチオン電着塗料（日本ペイント社製、「パワーニクス  ＰＮ  ３１０」）を乾燥膜厚が２５μｍとなるように電着塗装した。次いで、１６０℃で３０分間焼き付け、被塗物を得た。
【００３６】
得られた被塗物上に、上塗りベース塗料組成物１である塗料組成物Ａを、乾燥膜厚が２０μｍとなるように、回転霧化式静電塗装装置にて１ステージで塗装し、未硬化の塗膜Ａを得た。その後、３分間セッティングを行った後、８０℃で３分間プレヒートを行った。
次いで、上塗りベース塗料組成物２である塗料組成物Ｂを、乾燥膜厚が１５μｍとなるように、回転霧化式静電塗装装置にて２ステージ塗装し、未硬化の塗膜Ｂを得た。２回の塗布の間に、１．５分間のインターバルを行った。
こうして、未硬化の塗膜Ａおよび未硬化の塗膜Ｂからなる、未硬化の複層塗膜を得た。
【００３７】
ＯＨＰシート（コクヨ社製ＰＥＴシート、「ＶＦ―１１０１Ｎ」）を、得られた未硬化の複層塗膜を構成する未硬化の塗膜Ｂの表面に対して、対向する方向から貼り合わせた。その後、ゆっくりＯＨＰシートを引き剥がした。ＯＨＰシート上に付随して分離した、未硬化の塗膜Ｂ成分を、へらを用いてかき取った。こうして分離した未硬化の塗膜Ｂ成分の固形分および粘度を、上記方法によって測定した。
【００３８】
実施例２
塗料組成物Ｂにおいて、アルミホイル上での塗着固形分が５０％となるように調整した。具体的には、アクアレックスＡＲ−２０００シルバーを、１．５分間のインターバルで２回塗布した後、３分間セッティングし４０℃で１分間プレヒートを行った。
実施例１と同様にして得られた被塗物上に、未硬化の塗膜Ａを、実施例１と同様にして形成した。次いで、アクアレックスＡＲ−２０００シルバーを、１．５分間のインターバルで２回塗布し、３分間セッティングし、その後４０℃で１分間プレヒートを行った。こうして、未硬化の塗膜Ａおよび未硬化の塗膜Ｂからなる、未硬化の複層塗膜を得た。
実施例１で用いたＯＨＰを用いて、未硬化の複層塗膜から、未硬化の塗膜Ｂ成分を、実施例１と同様にして分離した。分離した未硬化の塗膜Ｂ成分の固形分および粘度を、実施例１と同様にして測定した。
【００３９】
実施例３
塗料組成物Ｂにおいて、アルミホイル上での塗着固形分が７０％となるように調整した。具体的には、アクアレックスＡＲ−２０００シルバーを、１．５分間のインターバルで２回塗布した後、３分間セッティングし４０℃で３分間プレヒートを行った。
実施例１と同様にして得られた被塗物上に、未硬化の塗膜Ａを、実施例１と同様にして形成した。次いで、アクアレックスＡＲ−２０００シルバーを、１．５分間のインターバルで２回塗布し、３分間セッティングし、その後４０℃で３分間プレヒートを行った。こうして、未硬化の塗膜Ａおよび未硬化の塗膜Ｂからなる、未硬化の複層塗膜を得た。
実施例１で用いたＯＨＰを用いて、未硬化の複層塗膜から、未硬化の塗膜Ｂ成分を、実施例１と同様にして分離した。分離した未硬化の塗膜Ｂ成分の固形分および粘度を、実施例１と同様にして測定した。
【００４０】
比較例１および２
未硬化の複層塗膜に貼り合わせる基材として、ＯＨＰシートの代わりにアルミホイルシートを用いたこと以外は、それぞれ実施例２および３と同様にして操作を行った。
【００４１】
比較例３および４
比較例３は、未硬化の複層塗膜に貼り合わせる基材として、ＯＨＰシートの代わりにブリキ板を用いたこと以外は、実施例２と同様にして操作を行った。
比較例４は、未硬化の複層塗膜に貼り合わせる基材として、ＯＨＰシートの代わりにブリキ板を用いたこと以外は、実施例３と同様にして操作を行った。
【００４２】
上記実施例および比較例における測定結果などを下記表に示す。
【００４３】
【表１】
0005829929.tif 000002
【００４４】
実施例１〜３に示されるとおり、本発明の方法によって、未硬化の塗膜ＡおよびＢを有する複層塗膜において、最表層である未硬化の塗膜Ｂ成分を容易に取り出すことができ、未硬化の塗膜Ｂ成分の固形分および粘度を容易に測定することができた。そして本発明の方法は、様々な粘度および固形分の塗料組成物を用いる場合であっても対応できることが確認できた。
一方で、比較例１および２に示されるとおり、ＯＨＰシートの代わりにアルミホイルシートを用いた場合は、未硬化の複層塗膜から未硬化の塗膜Ｂ成分を分離することはできたものの、アルミホイルシートから未硬化の塗膜Ｂ成分を分離する際に、アルミホイルシートの破損が生じ、分離が困難であった。これは、未硬化の塗膜Ｂ成分の粘度が高いため、剥離が困難となったためである。
また、比較例３および４に示されるとおり、ＯＨＰシートの代わりにブリキ板を用いた場合は、ブリキ板に、未硬化の塗膜が付着せず、未硬化の複層塗膜から未硬化の塗膜Ｂ成分を分離することができなかった。
【産業上の利用可能性】
【００４５】
本発明の方法によって、ウェットオンウェット塗装において形成された未硬化の複層塗膜を構成する、最表層の未硬化塗膜の粘度または固形分を、容易にかつ良好に測定することができる。そのため、ウェットオンウェット塗装において形成された未硬化の複層塗膜を構成する最表層の塗膜の実際の状態を把握することができる。
本発明の方法は、経済的利点が高く、ＣＯ２排出量削減に有用な塗装方法であるウェットオンウェット塗装の検討において有用性の高い方法である。
【符号の説明】
【００４６】
１：被塗物
３：未硬化の塗膜Ａ
５：未硬化の塗膜Ｂ
７：可撓性を有する高分子シート
【図１】
0005829929.tif 000003